(57)【要約】【課題】誘電体フィルムおよび金属蒸着電極との間に形成される誘電体膜が、誘電体フィルムおよび金属蒸着電極それぞれと密着性が低下してしまい、コンデンサとしての特性が低下してしまう。【解決手段】誘電体フィルム１１上に形成された樹脂モノマーからなる誘電体膜１２と、この誘電体膜１２上の一方の端に絶縁マージン１１ａを設けるように形成された金属蒸着電極１３と、からなる金属化フィルム１０において、一対の金属化フィルム１０を絶縁マージン１１ａが互いに反対側になるように誘電体フィルム１１を介して金属蒸着電極１３が対向するようにした金属化フィルムコンデンサであって、誘電体膜１２は、樹脂モノマーを重合反応させることによって形成された膜であり、樹脂モノマーは、エチレンオキサイド鎖を有するものである。【選択図】図１
2008263107.tif 000002
【特許請求の範囲】
【請求項１】
誘電体フィルム上に形成された樹脂モノマーからなる誘電体膜と、この誘電体膜上の一方の端に絶縁マージンを設けるように形成された金属蒸着電極と、からなる金属化フィルムにおいて、一対の前記金属化フィルムを前記絶縁マージンが互いに反対側になるように前記誘電体フィルムを介して前記金属蒸着電極が対向するようにした金属化フィルムコンデンサであって、前記誘電体膜は、前記樹脂モノマーを重合反応させることによって形成された膜であり、前記樹脂モノマーは、エチレンオキサイド鎖を有する一般式（１）で示されるものであることを特徴とする金属化フィルムコンデンサ。
【化１】
2008263107.tif 000018
【請求項２】
誘電体フィルム上に形成された樹脂モノマーからなる誘電体膜と、この誘電体膜上の一方の端に絶縁マージンを設けるように形成された金属蒸着電極と、この金属蒸着電極の上にさらに形成された前記誘電体膜とからなる金属化フィルムにおいて、一対の前記金属化フィルムを前記絶縁マージンが互いに反対側になるように前記誘電体フィルムを介して前記金属蒸着電極が対向するようにした金属化フィルムコンデンサであって、前記誘電体膜は、前記樹脂モノマーを重合反応させることによって形成された膜であり、前記樹脂モノマーは、エチレンオキサイド鎖を有する一般式（１）で示されるものであることを特徴とする金属化フィルムコンデンサ。
【化２】
2008263107.tif 000019
【発明の詳細な説明】
【技術分野】
【０００１】
本発明は、金属化フィルムコンデンサに関するものである。
【背景技術】
【０００２】
従来から、コンデンサなどに用いられる誘電体膜には、樹脂膜が用いられている。このような誘電体膜は、特許文献１、特許文献２および特許文献３に示されるように、基板に蒸着した樹脂モノマーに電子線や紫外線を照射し、前記樹脂モノマーを硬化させることによって形成されている。
【０００３】
上記誘電体膜を形成するための樹脂モノマーとしては、たとえば、以下の化学式（Ａ）で表されるビス（ビニルベンジル）メチルなどが用いられてきた。
【０００４】
【化１】
2008263107.tif 000003
【特許文献１】特公昭６３―３２９２９号公報
【特許文献２】特開平１１―１４７２７２号公報
【特許文献３】米国特許第５,１２５,１３８号明細書
【発明の開示】
【発明が解決しようとする課題】
【０００５】
しかしながら、上記樹脂モノマーである、化学式（Ａ）の樹脂モノマーによって形成された誘電体膜を用いた電子部品は、重合性が低いという問題があった。重合性が低いと誘電体膜とこの誘電体膜上に形成される金属蒸着電極との密着性が低下してしまい、コンデンサとしての特性が低下してしまうことがあった。
【０００６】
そこで、この誘電体膜との密着性の低下という問題を解決するため、本発明は、重合反応しやすい化合物を提供し、特性が良好な電子部品を提供することを目的とする。
【課題を解決するための手段】
【０００７】
上記課題を解決するために本発明の電子部品は、誘電体フィルム上に形成された誘電体膜を備える金属化フィルムコンデンサであって、誘電体膜が、少なくとも一種以上の樹脂モノマーを含む薄膜を形成したのち薄膜中の樹脂モノマーを重合反応させることによって形成された膜であり、樹脂モノマーが、ビニル基と芳香環または脂肪族鎖とをアルキレンオキサイド基を介して結合していることを特徴とする。上記化合物によれば、重合反応しやすく、特性が良好な金属化フィルムコンデンサが得られる。
【発明の効果】
【０００８】
本発明の金属化フィルムコンデンサによれば、誘電体膜と金属蒸着電極との密着性が向上するので、密着性が低下しやすい高湿度や高温度といった環境下においても特性が良好な金属化フィルムコンデンサが得られる。
【発明を実施するための最良の形態】
【０００９】
以下、本発明の実施の形態について、図面を参照しながら説明する。
【００１０】
（実施の形態１）
図１は本発明の実施の形態１における金属化フィルムの断面図である。
【００１１】
図１において、金属化フィルム１０はポリエチレンテレフタレート、ポリプロピレンなどからなる誘電体フィルム１１上に樹脂モノマー（図示せず）を重合反応させたものからなる誘電体膜１２を形成し、その誘電体膜１２上にアルミニウムなどからなる金属蒸着電極１３を形成したものである。この樹脂モノマーはエチレンオキサイド鎖を有する以下の一般式（１）で示されるものである。
【００１２】
【化２】
2008263107.tif 000004
【００１３】
図２は同金属化フィルムコンデンサ素子の斜視図である。
【００１４】
図２において、コンデンサ素子１４は誘電体フィルム１１の一方の端に金属蒸着電極１３の蒸着されていない絶縁マージン１１ａを形成した金属化フィルム１０を絶縁マージン１１ａが互いに反対側になるように誘電体フィルム１１を介して金属蒸着電極１３が対向するように巻回したものである。
【００１５】
このように構成したコンデンサ素子１４の両端面から溶融金属を射出するなどして引出電極を設け、さらにリード線やバスバーなどで外部端子として金属化フィルムコンデンサを作製するものである。
【００１６】
ここで、誘電体フィルム１１と金属蒸着電極１３の間に一般式（１）で示される誘電体膜１２が形成されている点が、本発明における技術的な特徴のひとつであり、このようにすることで、従来であれば誘電体膜に含まれる樹脂モノマーの構造によっては密着性に寄与する官能基を持たず、誘電体フィルムと金属蒸着電極のいずれか一方への密着性が低下していたのに対し、本発明によれば、誘電体膜１２中の樹脂モノマーが有するエチレンオキサイド鎖の酸素原子に存在する不対電子が分子間結合力を生じさせるので、誘電体フィルム１１および金属蒸着電極１３それぞれに対して、誘電体膜１２が分子間結合力による密着性を発生させることが可能となるものである。
【００１７】
特に、本発明によれば、樹脂モノマーが有するエチレンオキサイド鎖に加えて、エステルを有しているために、密着性の効果がより顕著になるものである。
【００１８】
このように誘電体フィルム１１および金属蒸着電極１３それぞれが誘電体膜１２によって、密着性が向上すると、高湿度や高温度といった環境下においても誘電体フィルムと金属蒸着電極とのはく離などが抑制されるので、容量低下による特性劣化を防ぐという効果を奏する。
【００１９】
なお、本発明の実施の形態においては、金属化フィルム１０は片面蒸着によるものとしたが、これは両面蒸着したものと誘電体フィルムによるものであってもよく、コンデンサ素子１４を巻回形のものとしたが、積層形のものであってもよいものとする。
【００２０】
（実施の形態２）
図３は本発明の実施の形態２における金属化フィルムの断面図である。
【００２１】
実施の形態１と同一の構成部分については、同一符号を付してその説明を省略する。
【００２２】
図３において、実施の形態１と違う点は、金属蒸着電極１３の上にさらに誘電体膜１５を形成したことである。
【００２３】
この誘電体膜１５は樹脂モノマーを重合反応させたものであり、その樹脂モノマーは以下の一般式（１）で示されるものである。
【００２４】
【化３】
2008263107.tif 000005
【００２５】
ここで、誘電体膜１５の樹脂モノマーは誘電体膜１２の樹脂モノマーと同一でもよいものである。同一にすることで、誘電体膜１２の生成工程と同一にすることが可能であり、異なるものにした場合に比べ、製造コストを抑えることができるようになる。
【００２６】
このように誘電体膜１５を形成することによって、図２に示されたように金属化フィルム１６を巻回した場合に金属蒸着電極１３の上方に位置することとなる誘電体フィルム１１との間で、誘電体膜１５中の樹脂モノマーが有するエチレンオキサイド鎖の酸素原子に存在する不対電子が分子間結合力を生じさせ、誘電体フィルム１１および金属蒸着電極１３それぞれに対して、誘電体膜１５が分子間結合力による密着性を発生させることが可能となるものである。
【００２７】
特に、本発明によれば、樹脂モノマーが有するエチレンオキサイド鎖に加えて、エステルを有しているために、密着性の効果がより顕著になるものである。
【００２８】
このように誘電体フィルム１１および金属蒸着電極１３それぞれが誘電体膜１５によって、密着性が向上すると、高湿度や高温度といった環境下においても誘電体フィルムと金属蒸着電極とのはく離などがさらに抑制されるので、容量低下による特性劣化を防ぐという効果をより一層奏するものである。
【００２９】
なお、本発明の実施の形態においては、金属化フィルム１６は片面蒸着によるものとしたが、これは両面蒸着したものと誘電体フィルムによるものであってもよく、コンデンサ素子１４を巻回形のものとしたが、積層形のものであってもよいものとする。
【００３０】
以下、本発明を実施例によりさらにその合成法を詳細に説明するが、本発明はこの実施例に限定されるものではない。
【００３１】
（実施例１）
まず、下記の化学式（ａ１）で示される化合物を合成するための方法について説明する。
【００３２】
【化４】
2008263107.tif 000006
【００３３】
ここで、出発原料は化学式（ｂ１）で示される２−（アリルオキシ）エタノール１０．１ｇ（０．１０モル）と化学式（ｃ１）で示されるコハク酸５．９ｇ（０．０５ モル）である。
【００３４】
【化５】
2008263107.tif 000007
【００３５】
【化６】
2008263107.tif 000008
【００３６】
そこで、まず上記の原料に加えて、ｐ−トルエンスルホン酸０．３ｇ、およびトルエン２００ｍｌを撹拌翼を備えた２５０ｍｌのフラスコに投入し、１１０℃にて２４時間攪拌して反応させる。
【００３７】
次に、反応終了後、硫酸ナトリウム水溶液を加え、分液漏斗にて水溶液の分離を行い、ｐ−トルエンスルホン酸を除去する。
【００３８】
この後、トルエンを留去し、反応混合物をヘキサンに溶解し、０℃に冷却して未反応のコハク酸を除去する。
【００３９】
さらに、ヘキサンを留去し、反応混合物をメタノールで洗浄し、未反応の２−（アリルオキシ）エタノールを除去することによって、出発原料および副生成物を含まない化学式（ａ１）で示される化合物を得ることができる。
【００４０】
この化合物（ａ１）はＩＲ、ＧＰＣならびにＦＤ−ＭＳなどによって目的の化合物であることを確認することができる。
【００４１】
具体的にはこの化合物の赤外スペクトルによって、それぞれ、ＩＲでは、カルボン酸の１，７０５ｃｍ-1の吸収ピークおよびアルコールの３，３３０ｃｍ-1の吸収ピークが消滅し、エステルの１，７６０ｃｍ-1の吸収ピークが出現することによって確認でき、ＧＰＣでは２−（アリルオキシ）エタノール、コハク酸、ともに検出されず、ＦＤ−ＭＳでは；ｍ／ｅ  ２８４に主ピークが有ることによって確認できる。
【００４２】
なお、コハク酸に代えて、化学式（ｃ２） で示される化合物を使用して、化学式（ａ１） で示される化合物の製造方法と同じ方法で、化学式（ａ２） で示される化合物を製造することも可能である。
【００４３】
【化７】
2008263107.tif 000009
【００４４】
【化８】
2008263107.tif 000010
【００４５】
同様にして、化学式（ｃ３）で示される化合物を使用して、化学式（ａ３）で示される化合物を、化学式（ｂ４）および化学式（ｃ４）で示される化合物を使用して、化学式（ａ４）で示される化合物を製造できる。
【００４６】
【化９】
2008263107.tif 000011
【００４７】
【化１０】
2008263107.tif 000012
【００４８】
【化１１】
2008263107.tif 000013
【００４９】
【化１２】
2008263107.tif 000014
【００５０】
【化１３】
2008263107.tif 000015
【００５１】
このようにして得られた化学式（ａ１）〜（ａ４）を樹脂モノマーとして誘電体膜を形成する方法として、まず減圧状態下で、樹脂モノマーを気化させ、誘電体フィルム上に均一に塗布する。
【００５２】
次に塗布された樹脂モノマーに熱を加え硬化重合する、あるいは紫外線または電子線を照射させることによる硬化重合によって誘電体膜を形成する方法を用いた。
【００５３】
（実施例２）
上記の実施例１によって得られた化学式（ａ１）〜（ａ３）で示される樹脂モノマー（ａ１）〜（ａ３）を図１に示すように誘電体膜１２として、ポリプロピレンからなる誘電体フィルム１１上に形成し、さらにアルミニウムの金属蒸着電極１３を形成したものに対して、粘着性のテープを用いたはく離による９０°方向のピール試験を行った。はく離する際のピール強度（ｇ／ｃｍ）が大きいほど、密着性が高いことを示す。
【００５４】
なお、比較例としてアクリレートによる誘電体膜１２を形成したものを用いた。
【００５５】
まず、金属蒸着電極１３と誘電体膜１２とのピール強度を示したものを（表１）に表す。
【００５６】
ここでは、さらに比較例として誘電体膜１２を有しないものとして誘電体フィルム１１に直接金属蒸着電極１３を形成したものを用いた。
【００５７】
【表１】
2008263107.tif 000016
【００５８】
（表１）において、樹脂モノマー（ａ１）〜（ａ３）およびアクリレートにおいてはテープ側に金属はく離は見られなかったが、誘電体膜１２を有しないものはテープ側に金属はく離が若干見られた。
【００５９】
次に、誘電体膜１２と誘電体フィルム１１とのピール強度を示したものを（表２）に表す。
【００６０】
【表２】
2008263107.tif 000017
【００６１】
（表２）において、ピール強度はいずれも変わらなかったが、比較例のアクリレートを誘電体膜１２に用いたものは、誘電体膜１２の部分的なはく離をおこしており、アクリレートによる誘電体膜１２の誘電体フィルム１１への密着性が低いことを表しているものである。
【００６２】
以上のように、本発明の実施例による樹脂モノマーからなる誘電体膜によれば、密着性が向上することから、これを用いた金属化フィルムコンデンサによれば、高湿度や高温度といった環境下においても特性が良好で、高い信頼性を示すものを得ることができる。
【産業上の利用可能性】
【００６３】
本発明にかかる電子部品は誘電体膜における誘電体フィルムおよび金属蒸着電極それぞれへの密着性が高く、信頼性が向上するので高湿、高温といった環境下で用いられるコンデンサとした場合、顕著にその効果を発揮するものである。
【図面の簡単な説明】
【００６４】
【図１】本発明の実施の形態１における金属化フィルムの断面図
【図２】同金属化フィルムコンデンサ素子の斜視図
【図３】本発明の実施の形態２における金属化フィルムの断面図
【符号の説明】
【００６５】
１０、１６  金属化フィルム
１１  誘電体フィルム
１１ａ  絶縁マージン
１２、１５  誘電体膜
１３  金属蒸着電極
１４  コンデンサ素子
【図１】
2008263107.tif 000020
【図２】
2008263107.tif 000021
【図３】
2008263107.tif 000022